(57)【要約】      （修正有）【課題】細胞培養用材料などへの応用が期待されるＮ−ビニルイミダゾリジン−２−オン化合物とビニルエステル類とのランダム共重合体の提供。【解決手段】式（１）で表される繰り返し単位と、アシル基を有するビニルエステル類の繰り返し単位からなるランダム共重合体。2018024818.tif 000020（Ｒ１はＨ、Ｃ１〜１２のアルキル基又はＣ１〜１２のアシル基）【選択図】なし【特許請求の範囲】
【請求項１】
下記一般式（１）
【化１】
2018024818.tif 000016
（式中、Ｒ１は水素原子、炭素数１〜１２のアルキル基または炭素数１〜１２のアシル基
を表す。）で表される繰り返し単位と、下記一般式（２）
【化２】
2018024818.tif 000017
（式中、Ｒ２は炭素数２〜１８のアシル基を表す。）で表される繰り返し単位からなるラ
ンダム共重合体。
【請求項２】
Ｒ１が炭素数２〜３のアルキル基または炭素数２〜３のアシル基であり、Ｒ２が炭素数
３〜７のアシル基であることを特徴とする、請求項１に記載のランダム共重合体。
【請求項３】
下記一般式（３）
【化３】
2018024818.tif 000018
（式中、Ｒ１は水素原子、炭素数１〜１２のアルキル基または炭素数１〜１２のアシル基
を表す。）で表されるＮ−ビニルイミダゾリジン−２−オン化合物、および下記一般式（
４）
【化４】
2018024818.tif 000019
（式中、Ｒ２は炭素数２〜１８のアシル基を表す。）で表されるビニルエステル類をラジ
カル重合させるＮ−ビニルイミダゾリジン−２−オン化合物とビニルエステル類とのラン
ダム共重合体の製造法。
【請求項４】
Ｒ１が炭素数２〜３のアルキル基または炭素数２〜３のアシル基であり、Ｒ２が炭素数
３〜７のアシル基であることを特徴とする、請求項３に記載のランダム共重合体の製造法
。
【請求項５】
請求項１または２に記載のランダム共重合体を含むコート剤。
【請求項６】
請求項５のコート剤で処理して得られる細胞培養用材料。
【発明の詳細な説明】
【技術分野】
【０００１】
本発明は、細胞培養用材料、または温度応答性ポリマー材料としての応用が期待される
Ｎ−ビニルイミダゾリジン−２−オン化合物とビニルエステル類とのランダム共重合体に
関する。
【背景技術】
【０００２】
近年、刺激応答性材料、とりわけＮ−イソプロピルアクリルアミド（ＮＩＰＡＡＭ）を
用いて合成される温度応答性材料に関する開発が盛んである。ＮＩＰＡＡＭのホモポリマ
ーの場合、下限臨界溶液温度（ＬＣＳＴ）は体温近傍の３２℃であり、これより低温では
ＮＩＰＡＡＭのホモポリマーは水に可溶であるが、これより高温では水に不溶であること
が知られている。ＮＩＰＡＡＭと種々のコモノマーとのコポリマーが合成され、薬剤の放
出制御材、クロマトグラフィー用分離ゲル、細胞の培養床などへの応用が検討されている
。またコモノマーの種類や組成を制御することでＬＣＳＴを調節したり、特定のタンパク
への親和性を高めたりした報告がある（非特許文献１〜４）。
【０００３】
一方、特許文献１および２においてＮ−イミダゾリジン−２−オン誘導体およびそのポ
リマーについて記載がある。具体的にはポリ（１−ビニルイミダゾリジン−２−オン）、
ポリ（１−メチル−３−ビニルイミダゾリジン−２−オン）、ポリ（１−エチル−３−ビ
ニルイミダゾリジン−２−オン）およびポリ（１−ブチル−３−ビニルイミダゾリジン−
２−オン）の合成例、またはポリ（１−メチル−３−ビニルイミダゾリジン−２−オン）
を用いた殺菌性組成物が示されているが、本発明に係るＮ−ビニルイミダゾリジン−２−
オン化合物とビニルエステル類とのランダム共重合体の合成、およびこれを用いた細胞培
養用材料についての記述は一切無い。
【先行技術文献】
【特許文献】
【０００４】
【特許文献１】特開２００１−１７２２６２号公報。
【０００５】
【特許文献２】特開２００１−１７２３３３号公報。
【非特許文献】
【０００６】
【非特許文献１】Ｌａｎｇｍｕｉｒ、第１４巻、４６５７−４６６２頁（１９９８年）。
【０００７】
【非特許文献２】Ｍａｃｒｏｍｏｌｅｃｕｌｅｓ、第３３巻、８３１２−８３１６頁（２０００年）。
【０００８】
【非特許文献３】Ｂｉｏｍａｃｒｏｍｏｌｅｃｕｌｅｓ、第５巻、５０５−５１０頁（２００４年）。
【０００９】
【非特許文献４】Ｌａｎｇｍｕｉｒ、第２８巻、１６６２３−１６６３７頁（２０１２年）。
【発明の概要】
【発明が解決しようとする課題】
【００１０】
細胞培養用材料として応用可能なＮ−ビニルイミダゾリジン−２−オン化合物とビニル
エステル類とのランダム共重合体を提供する。
【課題を解決するための手段】
【００１１】
本発明者らは上記の課題を解決すべく鋭意検討した結果、特定の構造を有するＮ−ビニ
ルイミダゾリジン−２−オン化合物とビニルエステル類とのランダム共重合体をコート剤
成分として用いることによって、担体表面を容易に処理可能で有り、コート剤で処理され
た担体を細胞培養用材料として用いることができることを見出し、本発明を完成するに至
った。
【００１２】
すなわち、本発明は、下記一般式（１）
【００１３】
【化１】
2018024818.tif 000002
（式中、Ｒ１は水素原子、炭素数１〜１２のアルキル基または炭素数１〜１２のアシル基
を表す。）で表される繰り返し単位と、下記一般式（２）
【００１４】
【化２】
2018024818.tif 000003
（式中、Ｒ２は炭素数２〜１８のアシル基を表す。）で表される繰り返し単位からなるラ
ンダム共重合体（以下、本発明のランダム共重合体と称する。）に関するものであり、下
記一般式（３）
【００１５】
【化３】
2018024818.tif 000004
（式中、Ｒ１は水素原子、炭素数１〜１２のアルキル基または炭素数１〜１２のアシル基
を表す。）で表されるＮ−ビニルイミダゾリジン−２−オン化合物、および下記一般式（
４）
【００１６】
【化４】
2018024818.tif 000005
（式中、Ｒ２は炭素数２〜１８のアシル基を表す。）で表されるビニルエステル類をラジ
カル重合させるＮ−ビニルイミダゾリジン−２−オン化合物とビニルエステル類とのラン
ダム共重合体の製造法に関するものである。さらに本発明のランダム共重合体を含むコー
ト剤、および該コート剤で担体表面を処理して得られる細胞培養用材料に関するものであ
る。
【００１７】
一般式（１）の繰り返し単位および一般式（３）のＮ−ビニルイミダゾリジン−２−オ
ン化合物において、Ｒ１が表す炭素数１〜１２のアルキル基は分岐および／または環状構
造を有してもよく、メチル基、エチル基、プロピル基、イソプロピル基、シクロプロピル
基、ブチル基、イソブチル基、ｓｅｃ−ブチル基、ｔｅｒｔ−ブチル基、シクロブチル基
、ペンチル基、ネオペンチル基、イソペンチル基、ｔｅｒｔ−ペンチル基、１−メチルブ
チル基、１−エチルプロピル基、シクロブチルメチル基、シクロペンチル基、ヘキシル基
、１−メチルペンチル基、４−メチルペンチル基、１−エチルブチル基、２−エチルブチ
ル基、シクロヘキシル基、ヘプチル基、１−メチルヘキシル基、１−エチルペンチル基、
シクロヘキシルメチル基、シクロヘプチル基、オクチル基、１−メチルヘプチル基、２−
エチルヘキシル基、ノニル基、デシル基、３，７−ジメチルオクチル基、ウンデシル基、
ドデシル基などを例示できる。Ｒ１が表す炭素数１〜１２のアシル基は分岐および／また
は環状構造を有してもよく、ホルミル基、アセチル基、プロピオニル基、ブチリル基、イ
ソブチリル基、ペンタノイル基、３−メチルブチリル基、２，２−ジメチルプロパノイル
基、ヘキサノイル基、ヘプタノイル基、シクロヘキサンカルボニル基、オクタノイル基、
ノナノイル基、デカノイル基、ドデカノイル基などを例示できる。合成の容易さ、および
細胞の培養に適している点で、Ｒ１はメチル基、エチル基、プロピル基、イソプロピル基
、ブチル基、イソブチル基、ｔｅｒｔ−ブチル基、アセチル基、プロピオニル基、ブチリ
ル基、またはイソブチリル基のいずれかであることが好ましく、エチル基、プロピル基、
イソプロピル基、アセチル基、またはプロピオニル基であることがさらに好ましい。
【００１８】
一般式（２）ならびに一般式（４）のビニルエステル類においてＲ２は炭素数２〜１８
のアシル基を表し、アセチル基、プロピオニル基、ブチリル基、イソブチリル基、ペンタ
ノイル基、３−メチルブチリル基、２，２−ジメチルプロパノイル基、ヘキサノイル基、
ヘプタノイル基、シクロヘキサンカルボニル基、オクタノイル基、ノナノイル基、デカノ
イル基、ドデカノイル基、テトラデカノイル基、ヘキサデカノイル基、オクタデカノイル
基、ベンゾイル基、４−ｔｅｒｔ−ブチルベンゾイル基などを例示できる。コーティング
性に優れる点で、プロピオニル基、ブチリル基、イソブチリル基、ペンタノイル基、３−
メチルブチリル基、２，２−ジメチルプロパノイル、ヘキサノイル基、シクロヘキサンカ
ルボニル基またはベンゾイル基が好ましい。
【００１９】
Ｎ−ビニルイミダゾリジン−２−オン化合物（３）とビニルエステル類（４）とからラ
ンダム共重合体を製造する際、ラジカル重合を用いると簡便に且つ効率よく重合体を得る
ことができる。より具体的なラジカル重合法として、フリーラジカル重合を利用したバル
ク重合、溶液重合、乳化重合などの公知の方法をあげることができる。ラジカル重合をよ
り効率よく開始させるために、任意の量のラジカル開始剤を添加できる。反応に好適に用
いられるラジカル開始剤として、過硫酸カリウム、過硫酸アンモニウムなどの無機過酸化
物を例示でき、重合促進剤と呼ばれるＮ，Ｎ，Ｎ’，Ｎ’−テトラメチルエチレンジアミ
ン、Ｎ，Ｎ−ジメチルパラトルイジンなどのアミン化合物と組み合わせて用いることによ
って低温で迅速な重合が可能である。さらに、ラジカル開始剤としてジラウロイルペルオ
キシド、ベンゾイルペルオキシド、ジ−ｔｅｒｔ−ブチルペルオキシド、ｔｅｒｔ−ブチ
ルヒドロペルオキシド、クメンヒドロペルオキシドなどの有機過酸化物、またα，α−ア
ゾビスイソブチロニトリル（ＡＩＢＮ）、２，２’−アゾビス（４−メトキシ−２，４−
ジメチルバレロニトリル）（Ｖ−７０）や１，１’−アゾビス（シクロヘキサン−１−カ
ルボニトリル）（Ｖ−４０）などのアゾ化合物を例示することができる。中でも副反応を
抑制する観点から、アゾ化合物が好適に用いられる。
【００２０】
本発明のランダム共重合体はＮ−ビニルイミダゾリジン−２−オン化合物（３）とビニ
ルエステル類（４）とを任意の割合で混合してフリーラジカル重合を行うことにより製造
できるほか、可逆的付加開裂連鎖移動（ＲＡＦＴ）重合法を用いることによっても製造で
きる。
【００２１】
任意の割合のＮ−ビニルイミダゾリジン−２−オン化合物（３）とビニルエステル類（
４）混合物に、先に挙げたラジカル重合開始剤およびＲＡＦＴ剤の共存下、ＲＡＦＴ重合
を行う。
【００２２】
全モノマーのモル量［Ｍ］とラジカル重合開始剤から発生するラジカル種のモル量［Ｉ
・］の比［Ｍ］／［Ｉ・］、およびモノマーの転化率を制御することによって本発明のラ
ンダム共重合体の分子量や分子量分布を制御することができる。ＲＡＦＴ剤の使用量［Ｒ
ＡＦＴ］は［Ｉ・］と同量、もしくはそれ以上あれば良く、一般に［ＲＡＦＴ］／［Ｉ・
］は１〜１０、好ましくは１．５〜５となるよう調整する。モノマーの転化率はＲＡＦＴ
剤の種類、［ＲＡＦＴ］／［Ｉ・］の値、溶媒の有無または種類、モノマーの初期濃度、
溶液の粘度、重合温度、重合時間などによって任意に制御できる。ＲＡＦＴ剤としては、
一般にジチオカルバメート化合物やジチオカーボネート化合物など非共役モノマーのＲＡ
ＦＴ重合に適した公知のものを使用することができ、より具体的には、Ｎ−メチル−Ｎ−
フェニルジチオカルバミン酸シアノメチル、Ｎ，Ｎ−ジフェニルジチオカルバミン酸シア
ノメチル、Ｎ−メチル−Ｎ−４−ピリジルジチオカルバミン酸シアノメチル、Ｎ，Ｎ−ジ
フェニルジチオカルバミン酸エトキシカルボニルメチル、エトキシジチオカルボン酸１−
シアノエチルなどを例示できるが、Ｒ１およびＲ２の種類や組み合わせになどによってＲ
ＡＦＴ剤の選択が異なってくることがある。ＲＡＦＴ剤の選択については例えば、Ｍａｃ
ｒｏｍｏｌｅｃｕｌｅｓ、第４５巻、５３２１−５３４２頁（２０１２年）などの公知文
献を参考にすると良い。
【００２３】
通常、窒素ガスやアルゴンガスなどの不活性ガス雰囲気下または脱酸素下で重合を行う
ことで再現性良く本発明のランダム共重合体を製造でき、溶媒を用いると重合反応が円滑
に進行する。溶媒としては、例えば、水、メタノール、エタノール、プロパノール、イソ
プロピルアルコール、ブタノール、イソブタノール、ヘキサノール、ペンタン、シクロペ
ンタン、ヘキサン、シクロヘキサン、ヘプタン、オクタン、ベンゼン、トルエン、キシレ
ン、クロロベンゼン、ジクロロメタン、クロロホルム、四塩化炭素、１，２−ジクロロエ
タン、アセトン、メチルエチルケトン、ジエチルエーテル、シクロペンチルメチルエーテ
ル、テトラヒドロフラン、ジオキサン、酢酸エチル、アセトニトリル、ジメチルスルホキ
シド、Ｎ，Ｎ−ジメチルホルムアミド（ＤＭＦ）、Ｎ，Ｎ−ジメチルアセトアミド（ＤＭ
Ａｃ）、アンモニア、トリメチルアミン、ジエチルアミン、トリエチルアミン、ジイソプ
ロピルアミン、ブチルアミン、ジブチルアミン、トリブチルアミン、ピリジン、ピコリン
等を用いることができるが、これらに限定されるものではない。また、これらの溶媒を二
種以上混合して用いることもできる。重合反応は通常０℃〜１００℃の範囲内で円滑に進
行する。
【００２４】
本発明のランダム共重合体における繰り返し単位（１）と繰り返し単位（２）の比率は
、担体表面のコーティングや細胞培養などが可能であれば特に制限は無いが、概ね、繰り
返し単位（１）：繰り返し単位（２）＝１：９〜９：１（重量比）、好ましくは２：８〜
８：２である。この比率は１Ｈ−ＮＭＲなどの核磁気共鳴スペクトルを測定し、それぞれ
の繰り返し単位由来のスペクトルの積分値から数平均値として求めることができ、重量比
に換算することで求めることができる。
【００２５】
本発明のランダム共重合体の分子量としては重量平均分子量、数平均分子量、粘度平均
分子量など測定方法に応じて用いることができる。重量平均分子量（Ｍｗ）に関しては１
０００〜１００００００であることが好ましく、重合体の性質の制御および加工性などの
観点から５０００〜５０００００であることがさらに好ましい。分子量分布（ＰＤ）に特
に制限はないが、概ね１〜２０の範囲であることが好ましく、重合体の均一性の観点から
１〜５の範囲であることがさらに好ましい。分子量の算出方法として、ポリスチレンやポ
リエチレングリコールなどの標準試料を基準に換算するゲル濾過クロマトグラフィー（Ｇ
ＰＣ）法、粘度法、光散乱法など公知の方法をあげることができる。
【００２６】
本発明のランダム共重合体を溶媒に溶解してコート剤を調製できる。コート剤に用いら
れる溶媒としては本発明のランダム共重合体を溶解し、担体表面などに塗布した後、溶媒
を除去できれば特に制限は無いが、水、メタノール、エタノール、プロパノール、イソプ
ロピルアルコール、ブタノール、ヘキサノール、ペンタン、シクロペンタン、ヘキサン、
シクロヘキサン、ヘプタン、オクタン、ベンゼン、トルエン、キシレン、クロロベンゼン
、ジクロロメタン、クロロホルム、四塩化炭素、１，２−ジクロロエタン、アセトン、メ
チルエチルケトン、ジエチルエーテル、シクロペンチルメチルエーテル、テトラヒドロフ
ラン、ジオキサン、アセトニトリル、ジメチルスルホキシド、ＤＭＦ、Ｎ，Ｎ−ジメチル
アセトアミド、Ｎ−メチルピロリジン−２−オン、エチレングリコール、２−メトキシエ
タノール、２−ブトキシエタノールなどを用いることができるが、これらに限定されるも
のではない。また、これらの溶媒を二種以上混合して用いることもできる。
【００２７】
コート剤の濃度は、コーティングに支障なければ特に制限は無いが、概ね、本発明のラ
ンダム共重合体の濃度を０．０１〜２０重量％となるように調整すると良い。
【００２８】
ガラス製、樹脂製など様々な材質から成るシャーレ、袋、スポンジ状の多孔質基材、粒
状多孔質基材、不織布や織布など繊維基材などの種々の形状の担体の表面を本発明のラン
ダム共重合体を含むコート剤で処理することによって、細胞培養用材料を作製することが
できる。コート剤の処理方法は特に制限は無く、公知の方法を用いることができ、例えば
ディップ法、スプレイ法、キャスト法、スピンキャスト法、インクジェット印刷法などを
用いることができる。
【発明の効果】
【００２９】
種々の材質・形状の担体表面を、本発明のランダム共重合体を含むコート剤で処理する
ことにより、これらの担体表面の細胞への影響を低減し、細胞の培養、培養細胞の保存、
培養細胞の回収や移送などの取扱いの便宜性を向上できることから、生体適合性材料、細
胞培養用材料としての応用が期待される。
【実施例】
【００３０】
以下、実施例を挙げて本発明をさらに詳細に説明するが、本発明はこれらに限定される
ものではない。得られたポリマーの分子量はＧＰＣの結果から求めた。ＧＰＣシステムは
ＧＬサイエンス社製ＧＬ−７４００（検出器：ＧＬ−７４５６、カラム（４本）：ＴＳＫ
ｇｅｌ  ＳｕｐｅｒＨ５０００、Ｈ４０００×２、Ｈ２０００、カラム温度：４０℃、展
開溶媒：０．０１ＭのＬｉＣｌのＤＭＦ溶液、標準ポリスチレン換算）を用いた。ランダ
ム共重合体の構造および共重合比率はＢｒｕｋｅｒ−Ｂｉｏｓｐｉｎ社製ＡＶＡＮＣＥＩ
ＩＩ−４００を用いた１Ｈ−ＮＭＲ測定の結果から決定した。
【００３１】
参考例１
【００３２】
【化５】
2018024818.tif 000006
２００ｍＬナスフラスコにイミダゾリジン−２−オン１０．３ｇ（１２０ｍｍｏｌ）お
よびプロピオン酸無水物１００ｍＬを加えて、１５０℃で１時間撹拌した。室温まで放冷
して析出した固体を回収し、少量の冷エタノールで洗浄することにより、無色固体の１−
プロピオニルイミダゾリジン−２−オン１３．０ｇ（収率：７６．２％）を得た。１Ｈ−
ＮＭＲ（４００ＭＨｚ，ＣＤＣｌ３，ｐｐｍ），δ：１．６６（３Ｈ，ｔ，Ｊ＝７．４Ｈ
ｚ），２．９３（２Ｈ，ｑ，Ｊ＝７．４Ｈｚ），３．５０（２Ｈ，ｔ，Ｊ＝８．１Ｈｚ）
，３．９６（２Ｈ，ｔ，Ｊ＝８．１Ｈｚ），５．６８（１Ｈ，ｂｓ）．ＥＩ−ＭＳ，ｍ／
ｚ：１４２（Ｍ）＋，１２７（Ｍ−ＣＨ３）＋，１１３（Ｍ−Ｃ２Ｈ５）＋，１００．Ｉ
Ｒ（ｎｅａｔ，ｃｍ−１），ν：３２３０（ｗ），３１２９（ｗ），２９８３（ｗ），２
８９８（ｗ），１７３４（ｍ），１６７０（ｍ），１３７７（ｍ），１２６５（ｍ），１
１５９（ｍ），１０６２（ｍ），１０２６（ｍ），９４１（ｍ）。
【００３３】
【化６】
2018024818.tif 000007
アルゴン雰囲気下、１００ｍＬのシュレンク管に１−プロピオニルイミダゾリジン−２
−オン２．８６ｇ（２０．１ｍｍｏｌ）、ヨウ化銅（Ｉ）０．１９ｇ（１．０ｍｍｏｌ）
、Ｎ，Ｎ’−ジメチルエチレンジアミン０．２１ｍＬ（２．０ｍｍｏｌ），炭酸カリウム
５．５３ｇ（４０．０ｍｍｏｌ）および１Ｍの臭化ビニルのＴＨＦ溶液４０．０ｍＬ（４
０．０ｍｍｏｌ）を加えて、７０℃で７時間撹拌した。反応液をセライトで濾過して濾液
を濃縮した。アルミナカラムクロマトグラフィー（展開液：クロロホルム）で精製するこ
とにより、無色固体の１−プロピオニル−３−ビニルイミダゾリジン−２−オン（ＶＩｍ
）２．８３ｇ（収率：８３．６％）を得た。１Ｈ−ＮＭＲ（４００ＭＨｚ，ＣＤＣｌ３，
ｐｐｍ），δ：１．１７（３Ｈ，ｔ，Ｊ＝７．４Ｈｚ），２．９６（２Ｈ，ｑ，Ｊ＝７．
４Ｈｚ），３．５７（２Ｈ，ｔ，Ｊ＝８．２Ｈｚ），３．９３（２Ｈ，ｔ，Ｊ＝８．２Ｈ
ｚ），４．３３（１Ｈ，ｄｄ，Ｊ＝１．１，１５．９Ｈｚ），４．４６（１Ｈ，ｄｄ，Ｊ
＝１．１，９．０Ｈｚ），６．９９（１Ｈ，ｄｄ，Ｊ＝９．０，１５．９Ｈｚ）．ＥＩ−
ＭＳ，ｍ／ｚ：１６８（Ｍ）＋，１３９（Ｍ−Ｃ２Ｈ５）＋，１１１（Ｍ−ＣＯＣ２Ｈ５
）＋．ＩＲ（ｎｅａｔ，ｃｍ−１），ν：３１１１（ｗ），２９７９（ｗ），１７１６（
ｍ），１６９１（ｍ），１６３３（ｍ），１４０２（ｍ），１３６０（ｍ），１３６０（
ｍ），１２３０（ｍ），１０４９（ｍ）。
【００３４】
参考例２
【００３５】
【化７】
2018024818.tif 000008
５０ｍＬナスフラスコにＮ−イソプロピルエチレンジアミン１０ｍＬ（８１ｍｍｏｌ）
、尿素４．９ｇ（８１ｍｍｏｌ）およびエチレングリコール５．４ｍＬを加えて、１３０
℃で１時間、さらに１８０℃で４時間撹拌した。減圧下でエチレングリコールを留去し、
残渣をシリカゲルカラムクロマトグラフィー（展開液：クロロホルム／メタノール＝１０
／１）で精製することにより、無色固体の１−イソプロピルイミダゾリジン−２−オン７
．７ｇ（収率：７３％）を得た。１Ｈ−ＮＭＲ（４００ＭＨｚ，ＣＤＣｌ３，ｐｐｍ），
δ：１．１３（６Ｈ，ｄ，Ｊ＝６．８Ｈｚ），３．３９（４Ｈ，ｍ），４．１４（１Ｈ，
ｓｅｐ，Ｊ＝６．８Ｈｚ），５．２７（１Ｈ，ｂｒｓ）．ＥＩ−ＭＳ，ｍ／ｚ：１２８（
Ｍ）＋，１１３（Ｍ−ＣＨ３）＋．ＩＲ（ｎｅａｔ，ｃｍ−１），ν：３１９７（ｗ），
３０８９（ｗ），２９７６（ｍ），２９２９（ｍ），１６８５（ｍ），１４８５（ｍ），
１４２７（ｍ），１２６５（ｍ），１２２７（ｍ），１１２６（ｗ），１１０１（ｗ），
１０７６（ｗ）。
【００３６】
【化８】
2018024818.tif 000009
アルゴン雰囲気下、１００ｍＬのシュレンク管に１−イソプロピルイミダゾリジン−２
−オン５．１２７ｇ（４０．００ｍｍｏｌ）、ヨウ化銅（Ｉ）３７９ｍｇ（１．９９ｍｍ
ｏｌ）、炭酸カリウム１１．０７ｇ（８０．０６ｍｍｏｌ）、Ｎ，Ｎ’−ジメチルエチレ
ンジアミン０．４３ｍＬ（４．０ｍｍｏｌ）、臭化ビニル５．６ｍＬ（８０ｍｍｏｌ）お
よびトルエン４０ｍＬを加えて、９０℃で１７時間撹拌した。反応液をセライトで濾過し
て濾液を濃縮し、残渣を減圧蒸留（８０℃／１０Ｐａ）することにより、無色液体の１−
イソプロピル−３−ビニルイミダゾリジン−２−オン（ＶＩｍ−ｉＰ）４．３３９ｇ（収
率：７０．３４％）を得た。１Ｈ−ＮＭＲ（４００ＭＨｚ，ＣＤＣｌ３，ｐｐｍ），δ：
１．１５（６Ｈ，ｄ，Ｊ＝６．８Ｈｚ），３．３８〜３．５１（４Ｈ，ｍ），４．０４（
１Ｈ，ｄ，Ｊ＝１５．９Ｈｚ），４．１５（１Ｈ，ｄ，Ｊ＝９．０Ｈｚ），４．２１（１
Ｈ，ｓｅｐ，Ｊ＝６．８Ｈｚ），７．０１（１Ｈ，ｄｄ，Ｊ＝９．０，１５．９Ｈｚ）．
ＥＩ−ＭＳ，ｍ／ｚ：１５４（Ｍ）＋，１２５（Ｍ−ＣＨ３）＋，１１１（Ｍ−Ｃ２Ｈ５
）＋．ＩＲ（ｎｅａｔ，ｃｍ−１），ν：  ２９７２（ｗ），２９３７（ｗ），２８７５
（ｗ），１６９７（ｍ），１６２４（ｍ），１４８５（ｍ），１４１９（ｍ），１３３５
（ｗ），１２６７（ｍ），１２３２（ｍ），１１２６（ｗ），１０６８（ｗ），１０３４
（ｗ），９８０（ｗ）。
【００３７】
実施例１
【００３８】
【化９】
2018024818.tif 000010
参考例１で得られた１−プロピオニル−３−ビニルイミダゾリジン−２−オン（ＶＩｍ
）（０．５０５ｇ，３．００ｍｍｏｌ）と安息香酸ビニル（ＶＢ）（０．４４４ｇ，３．
００ｍｍｏｌ）をナスフラスコに秤量し、ここにＡＩＢＮ（９．９ｍｇ，６０μｍｏｌ）
を加えて、ＤＭＡｃ２．０ｍＬに溶解した。凍結脱気を行い、封管した後、６０℃で８７
時間撹拌した。２００ｍＬのジエチルエーテルに投入して無色粉末を０．７７８ｇ回収し
た。Ｍｗ：１０２２００、ＰＤ：４．９９、収率：８２．０％。１Ｈ−ＮＭＲスペクトル
を図１に示した。図１のＶＩｍ由来の重合体に帰属される０．９４ｐｐｍ付近のピークの
積分値とＶＢ由来の重合体に帰属される７．８２ｐｐｍ付近のピークの積分値の比から組
成比を求めたところｘ／ｙ＝４７／５３であった。
【００３９】
実施例２
【００４０】
【化１０】
2018024818.tif 000011
参考例１で得られた１−プロピオニル−３−ビニルイミダゾリジン−２−オン（ＶＩｍ
）（０．５０５ｇ，３．００ｍｍｏｌ）とヘキサン酸ビニル（ＶＨ）（０．４２７ｇ，３
．００ｍｍｏｌ）をナスフラスコに秤量し、ここにＶ−４０（１４．７ｍｇ，６０μｍｏ
ｌ）を加えて、ＤＭＡｃ２．０ｍＬに溶解した。凍結脱気を行い、封管した後、８０℃で
４２時間撹拌した。２００ｍＬのヘキサンに投入して無色粉末を０．６１０ｇ回収した。
Ｍｗ：３６６００、ＰＤ：２．８６、収率：６５．５％。１Ｈ−ＮＭＲスペクトルを図２
に示した。図２のＶＩｍ由来の重合体に帰属される１．１０ｐｐｍ付近のピークの積分値
とＶＨ由来の重合体に帰属される０．８９ｐｐｍ付近のピークの積分値の比から組成比を
求めたところｘ／ｙ＝５３／４７であった。
【００４１】
実施例３
【００４２】
【化１１】
2018024818.tif 000012
参考例２で得られた１−イソプロピル−３−ビニルイミダゾリジン−２−オン（ＶＩｍ
−ｉＰ）（０．４６３ｇ，３．００ｍｍｏｌ）と安息香酸ビニル（ＶＢ）（０．４４４ｇ
，３．００ｍｍｏｌ）をナスフラスコに秤量し、ここにＡＩＢＮ（１８．５ｍｇ，６０μ
ｍｏｌ）を加えて、ＤＭＡｃ２．０ｍＬに溶解した。凍結脱気を行い、封管した後、６０
℃で８６時間撹拌した。２００ｍＬのジエチルエーテルに投入して淡黄色粉末を０．６３
０ｇ回収した。Ｍｗ：３４７００、ＰＤ：２．０５、収率：６９．５％。１Ｈ−ＮＭＲス
ペクトルを図３に示した。図３のＶＩｍ−ｉＰ由来の重合体に帰属される０．９３ｐｐｍ
付近のピークの積分値とＶＢ由来の重合体に帰属される７．８５ｐｐｍ付近のピークの積
分値の比から組成比を求めたところｘ／ｙ＝４５／５５であった。
【００４３】
実施例４
【００４４】
【化１２】
2018024818.tif 000013
参考例１で得られた１−プロピオニル−３−ビニルイミダゾリジン−２−オン（ＶＩｍ）（０．６０５ｇ，３．６０ｍｍｏｌ）と安息香酸ビニル（ＶＢ）（０．５３３ｇ，３．６０ｍｍｏｌ）をナスフラスコに秤量し、ここにＡＩＢＮ（１０．７ｍｇ，７２．０μｍｏｌ）を加えて、ＤＭＡｃ２．４ｍＬに溶解した。凍結脱気を行い、封管した後、６０℃で２４時間撹拌した。２４０ｍＬのジエチルエーテルに投入して無色粉末を０．９３８ｇ回収した。Ｍｗ：４５５００、ＰＤ：２．６６、収率：８２．４％。１Ｈ−ＮＭＲスペクトルを図４に示した。図４のＶＩｍ由来の重合体に帰属される０．９４ｐｐｍ付近のピークの積分値とＶＢ由来の重合体に帰属される７．８２ｐｐｍ付近のピークの積分値の比から組成比を求めたところｘ／ｙ＝４９／５１であった。
【００４５】
実施例５
【００４６】
【化１３】
2018024818.tif 000014
参考例１で得られた１−プロピオニル−３−ビニルイミダゾリジン−２−オン（ＶＩｍ）（０．７０６ｇ，４．２０ｍｍｏｌ）と安息香酸ビニル（ＶＢ）（０．２６７ｇ，１．８０ｍｍｏｌ）をナスフラスコに秤量し、ここにＡＩＢＮ（９．９ｍｇ，６０μｍｏｌ）を加えて、ＤＭＡｃ３．０ｍＬに溶解した。凍結脱気を行い、封管した後、６０℃で２４時間撹拌した。３００ｍＬのジエチルエーテルに投入して無色粉末を０．８６０ｇ回収した。Ｍｗ：３４０００、ＰＤ：２．５６、収率：８８．４％。１Ｈ−ＮＭＲスペクトルを図１に示した。図１のＶＩｍ由来の重合体に帰属される０．９４ｐｐｍ付近のピークの積分値とＶＢ由来の重合体に帰属される７．８２ｐｐｍ付近のピークの積分値の比から組成比を求めたところｘ／ｙ＝６７／３３であった。
【００４７】
実施例６
【００４８】
【化１４】
2018024818.tif 000015
参考例１で得られた１−プロピオニル−３−ビニルイミダゾリジン−２−オン（ＶＩｍ）（０．３０３ｇ，１．８０ｍｍｏｌ）と安息香酸ビニル（ＶＢ）（０．６２２ｇ，４．２０ｍｍｏｌ）をナスフラスコに秤量し、ここにＡＩＢＮ（９．９ｍｇ，６０μｍｏｌ）を加えて、ＤＭＡｃ２．０ｍＬに溶解した。凍結脱気を行い、封管した後、６０℃で２４時間撹拌した。２００ｍＬのジエチルエーテルに投入して無色粉末を０．７０５ｇ回収した。Ｍｗ：３８５００、ＰＤ：４．９９、収率：７６．２％。１Ｈ−ＮＭＲスペクトルを図１に示した。図１のＶＩｍ由来の重合体に帰属される０．９４ｐｐｍ付近のピークの積分値とＶＢ由来の重合体に帰属される７．８２ｐｐｍ付近のピークの積分値の比から組成比を求めたところｘ／ｙ＝３３／６７であった。
【００４９】
実施例７
【００５０】
実施例１で得られたランダム共重合体０．０２ｇをＤＭＦ２ｍＬに溶解して１重量％Ｄ
ＭＦ溶液を調製し、コート剤とした。スピンコート法にて直径１５ｍｍ丸型カバーグラス
（松浪硝子工業社製）にコート剤を塗布した後、乾燥させた。
【００５１】
続いて、上記カバーグラスを、コーニング社製２４ウェルプレートにはめ込み、細胞培
養評価の基材として使用した。マウス結合組織由来細胞（Ｌ９２９細胞）を１．９×１０４個／ウェルの密度で播種した。培地は１０ｖｏｌ％ウシ胎児血清を含むダルベッコ・フォークト変法イーグル最小必須培地（ＤＭＥＭ培地）を用い、１ウェルあたり１．０ｍＬ加えた。３７℃、ＣＯ２濃度５％で培養し、所定時間毎に、１０×１０倍の倒立型位相差顕微鏡（オリンパス社  ＩＸ７３）で観察した。初期細胞密度１００個／ｍｍ２に対して、３日間で細胞接着密度が４６０個／ｍｍ２に達し、コート剤で処理したカバーグラスは細胞培養用材料として有効に作用した。
【００５２】
実施例８
実施例２で得られたランダム共重合体を用いたこと以外は実施例７と同様の方法で評価した。初期細胞密度１００個／ｍｍ２に対して、３日間で細胞接着密度が４７５個／ｍｍ２に達し、コート剤で処理したカバーグラスは細胞培養用材料として有効に作用した。
【００５３】
実施例９
実施例３で得られたランダム共重合体を用いたこと以外は実施例７と同様の方法で評価した。初期細胞密度１００個／ｍｍ２に対して、３日間で細胞接着密度が４６０個／ｍｍ２に達し、コート剤で処理したカバーグラスは細胞培養用材料として有効に作用した。
【００５４】
実施例１０
実施例４で得られたランダム共重合体を用いたこと以外は実施例７と同様の方法で評価した。初期細胞密度１００個／ｍｍ２に対して、３日間で細胞接着密度が４７０個／ｍｍ２に達し、コート剤で処理したカバーグラスは細胞培養用材料として有効に作用した。
【００５５】
実施例１１
実施例５で得られたランダム共重合体を用いたこと以外は実施例７と同様の方法で評価した。初期細胞密度１００個／ｍｍ２に対して、３日間で細胞接着密度が４８０個／ｍｍ２に達し、コート剤で処理したカバーグラスは細胞培養用材料として有効に作用した。
【００５６】
実施例１２
実施例６で得られたランダム共重合体を用いたこと以外は実施例７と同様の方法で評価した。初期細胞密度１００個／ｍｍ２に対して、３日間で細胞接着密度が４５０個／ｍｍ２に達し、コート剤で処理したカバーグラスは細胞培養用材料として有効に作用した。
【産業上の利用可能性】
【００５７】
本発明のランダム共重合体により、種々の材質・形状の担体表面をコート処理すること
により、これらの担体表面の細胞への影響を低減し、細胞の培養、培養細胞の保存、培養
細胞の回収や移送などの取扱いの便宜性を向上できることから、生体適合性材料、細胞培
養用材料としての応用が期待されるものである。
【図面の簡単な説明】
【００５８】
【図１】実施例１で得られたランダム共重合体の１Ｈ−ＮＭＲスペクトルチャート（ＣＤＣｌ３溶液）。
【図２】実施例２で得られたランダム共重合体の１Ｈ−ＮＭＲスペクトルチャート（ＣＤＣｌ３溶液）。
【図３】実施例３で得られたランダム共重合体の１Ｈ−ＮＭＲスペクトルチャート（ＣＤＣｌ３溶液）。
【図４】実施例４で得られたランダム共重合体の１Ｈ−ＮＭＲスペクトルチャート（ＣＤＣｌ３溶液）。
【図５】実施例５で得られたランダム共重合体の１Ｈ−ＮＭＲスペクトルチャート（ＣＤＣｌ３溶液）。
【図６】実施例６で得られたランダム共重合体の１Ｈ−ＮＭＲスペクトルチャート（ＣＤＣｌ３溶液）。
【図１】
2018024818.tif 000021
【図２】
2018024818.tif 000022
【図３】
2018024818.tif 000023
【図４】
2018024818.tif 000024
【図５】
2018024818.tif 000025
【図６】
2018024818.tif 000026